FR 3058256 A1 20180504 FR 1601563 A 20161102 1 Isolant électrique à base de céramique d'alumine, procédé de réalisation de l'isolant et tube à vide comprenant l'isolant L'invention concerne un isolant électrique à base de céramique d'alumine, un procédé de réalisation de l'isolant et un tube à vide comprenant l'isolant. Les tubes à vides sont utilisés dans de nombreuses utilisations mettant en oeuvre un faisceau d'électrons ou plus généralement un faisceau de particules chargées se déplaçant dans le vide. Les tubes à vide peuvent être utilisés dans le domaine de l'amplification de signaux radio fréquences ou dans la génération de rayons X. Les tubes à vides comprennent plusieurs électrodes entre 10 lesquelles se propage le faisceau d'électrons. Ces électrodes sont séparées par des isolants électriques par exemple réalisées en céramique à base d'alumine. Un premier problème rencontré, notamment dans les tubes générateurs de rayons X concerne l'accumulation de charges électriques 15 miroirs, c'est-à-dire opposées à celles du faisceau de particule, à la surface de l'alumine ou implantées sur une certaine profondeur sous la surface en fonction de l'énergie des charges. Cette accumulation peut engendrer des relaxations brutales par décharge à l'intérieur du tube, voire la rupture par claquage diélectrique du matériau. Il est par conséquent nécessaire 20 d'écouler localement ces charges dans l'alumine mais sans dégrader le caractère isolant macroscopique du matériau. Un second problème rencontré dans les tubes générateurs de rayons X est que l'isolant en alumine est soumis à des champs électriques extrêmement élevés. L'isolant nécessite donc une forte rigidité diélectrique. 25 L'alumine peut satisfaire à cette exigence. Il faut cependant veiller à ce que la solution retenue pour l'écoulement des charges ne crée pas une ou plusieurs interfaces entre des couches de permittivités différentes, ce qui pourrait affaiblir significativement la rigidité diélectrique de l'isolant. Cette interférence entre les solutions du premier et du second problèmes n'est 30 malheureusement pas bien traitée dans l'art antérieur. Pour les tubes générateurs de rayons X traditionnels constitués d'une enveloppe en verre, la solution consiste à éloigner autant que possible 3058256 2 la surface du diélectrique du faisceau d'électrons, d'où la forme très caractéristique de ces tubes. Un dépôt résistif à base d'oxyde de chrome Cr2O3 est également mis en oeuvre sur la paroi interne de l'enveloppe en verre pour favoriser l'écoulement des charges. 5 Des tubes générateurs de rayons X plus récents permettent de générer des rayonnements X de plus fortes énergies. En substitution de l'enveloppe verre, ils sont constitués de matériaux métalliques conducteurs, associés à des isolateurs haute tension en céramique d'alumine. L'association par brasage des matériaux métalliques et des isolateurs permet de réaliser l'enveloppe dans laquelle se propage le faisceau d'électrons dans le vide entre l'anode et la cathode. Un tube appelé mono polaire possède un seul isolant diélectrique en céramique entre l'anode et la cathode et permet de réaliser des tubes générateurs de rayons X dont la haute tension est comprise entre 20 et 250 kV. Pour des tensions supérieures allant de 250 à 600 kV, une configuration dite bipolaire est généralement utilisée. Dans cette configuration deux isolants sont mis en oeuvre et chacun supporte la moitié de la haute tension totale. Afin de limiter les effets de charges miroirs ou implantées dans l'alumine plusieurs solutions ont été mises en oeuvre. Des tubes ont été conçus en éloignant au maximum les isolants en alumine et le faisceau d'électrons. Ce type de conception se fait au détriment de la compacité du tube. On a aussi tenté de placer des écrans conducteurs équipotentiels de protection entre les isolants en alumine et le faisceau d'électrons. De tels 25 écrans augmentent les dimensions des tubes et réduisent la tenue en tension par claquage. Des géométries particulières de céramique ont été développées comme par exemple décrites dans le document EP 1 537 594 B1. La géométrie particulière de la céramique permet de limiter les problèmes 30 d'implantation de charges par un phénomène d'équilibre électrostatique par lequel le champ créé par les charges accumulées en surface viendrait annihiler le phénomène d'émission électronique. Ce mécanisme d'équilibre nécessite une céramique parfaitement isolante et non contaminée par le moindre dépôt sous vide légèrement conducteur. En fonctionnement, on a 35 constaté qu'après la survenue de quelques arcs, des dépôts contaminants se 3058256 3 faisaient à la surface des isolants en céramique. De plus, la géométrie particulière des céramiques ne règle pas le problème d'interaction coulombienne à plus grande distance avec le faisceau d'électron entraînant des charges miroirs. 5 Enfin, le document US 3,729,575 décrit la mise en oeuvre d'un dépôt conducteur sur la surface d'un isolant en céramique d'alumine. Ce dépôt permet un écoulement des charges. Les céramiques classiques présentent un taux d'alumine dont la pureté est de l'ordre de 99,5% et le procédé décrit dans ce document conduit à une couche superficielle dont les 10 propriétés électriques restent difficiles à maîtriser mettant en oeuvre un mécanisme de conduction principalement localisé dans la couche et pouvant créer une forte différence de permittivité localisée à l'interface entre la couche superficielle et l'alumine. Le document US 3,729,575 décrit la présence d'un film résistif 15 fondu en surface de l'alumine. Ce film est suffisamment épais, de l'ordre 50pm (ou de 0.002 pouce) pour pouvoir écouler des charges de surface mais également des électrons de fortes énergies implantés dans l'alumine. Ce dépôt présente une résistivité de 3.108 à 1.1013 Ohm carré. Cette solution proposée, basée sur un dépôt d'oxydes métalliques 20 fondus à la surface de l'alumine, n'est pas satisfaisante car le procédé de fabrication d'une couche fondue en surface va créer une interface entre deux couches présentant des permittivités relatives différentes : 9,6 pour l'alumine et une valeur 3 à 4 fois supérieure pour la couche fondue d'oxydes métalliques partiellement réduits. On rappelle que la permittivité relative d'un diélectrique parfait est de 1 (vide, air...). Cette permittivité croit vers l'infini avec le caractère conducteur du matériau. Les équations de passage entre deux milieux diélectriques découlant du théorème de Gauss pour le champ électrique E montrent une singularité à l'interface sur la composante normale du champ à la surface. Ceci peut engendrer une rupture diélectrique du matériau due à une amplification localisée du champ électrique E. Ce cas de figure est particulièrement pénalisant pour les tubes générateurs de rayons X dans lesquels les gradients de champ électrique dans l'isolant en alumine sont déjà particulièrement élevés localement, de 3058256 4 l'ordre de 20 MV/m pour une rigidité diélectrique typique de l'alumine fritté de 25 MV/m. L'invention vise à pallier tout ou partie des problèmes cités plus 5 haut en proposant un isolant et un tube réalisé avec cet isolant ne nécessitant ni géométrie particulière ni écran électrostatique particulier. L'invention permet le drainage de charges susceptibles de se déposer à la surface des isolants. L'invention permet d'éviter toute rupture de permittivité entre la surface de l'isolant traitée pour drainer les charges et la profondeur 10 de l'isolant lui-même. Contrairement à l'art antérieur, l'invention n'utilise pas de céramique dont l'alumine serait d'une grande pureté, de l'ordre de 99,5%. Au contraire l'invention propose de mettre en oeuvre une céramique possédant des impuretés en phase vitreuse permettant la diffusion d'une couche de 15 drainage déposée en surface. Plus précisément, l'invention a pour objet un isolant électrique destiné à isoler au moins une électrode d'un tube à vide dans lequel circule un faisceau de particules chargées, l'isolant étant formé d'une céramique à base d'alumine, caractérisé en ce que la céramique comprend une phase 20 vitreuse comprise entre 2% et 8% en masse dans laquelle au moins un oxyde métallique est diffusé à partir d'une face de l'isolant. Dans l'art antérieur, pour réaliser un isolant d'un tube à vide, comme ceux assurant la génération de rayonnement X où les champs électriques sont importants, on met plutôt en oeuvre une céramique très pure 25 sans phase vitreuse présentant un taux d'alumine de 98% à 99.6% car celles-ci présentent les meilleures rigidités diélectriques. Ce taux élevé favorise pour les oxydes métalliques déposés en surface, une phase fondue ne diffusant pas dans l'alumine, comme décrit dans le document US 3,729,575. Contrairement à cela dans l'invention, on utilise de l'alumine 30 dont le taux de phase vitreuse est bien plus élevé afin de favoriser la diffusion des oxydes métalliques déposés en surface. La diffusion de ou des oxydes métalliques sous la face de l'isolant à l'intérieur de celui-ci permet d'obtenir un gradient de propriétés électriques en fonction de la profondeur par rapport à la face, notamment une évolution 35 de la permittivité électrique suivant une fonction monotone de la profondeur. 3058256 5 Cette fonction monotone permet ne pas dégrader la rigidité diélectrique de l'alumine, contrairement aux observations faites sur des réalisations selon l'enseignement du document US 3,729,575. Avantageusement, la phase vitreuse est comprise entre 5% et 7% 5 en masse et idéalement 6%. Avantageusement, la phase vitreuse comprend un ou plusieurs composés de type alcalino-terreux mélangés avec des charges comprenant au moins un élément du groupe formé par la silice et le zircone. Le au moins un oxyde métallique peut comprendre un oxyde de 10 chrome et un oxyde de titane. L'isolant électrique peut être de forme tubulaire et la face à partir de laquelle l'au moins un oxyde métallique est diffusé est une face interne de la forme tubulaire. D'autres formes d'isolant sont également possibles, comme par exemple une forme conique. 15 L'invention a également pour objet un procédé de réalisation d'un isolant électrique selon l'invention. Le procédé comprend une première étape de dépôt de l'au moins un oxyde métallique en solution dans un solvant sur la face de l'isolant suivie d'une seconde étape de traitement thermique de 20 l'isolant permettant la diffusion de l'au moins un oxyde métallique dans la phase vitreuse de la céramique. Avantageusement, durant la seconde étape, on enchaine des périodes avec une atmosphère réductrice et des périodes avec une atmosphère plus oxydante. 25 Avantageusement, avant la seconde étape de traitement thermique, l'alumine est sous stoechiométrique en oxygène. L'invention a aussi pour objet un tube à vide comprenant un isolant électrique selon l'invention et au moins une électrode isolée par 30 l'isolant électrique. Avantageusement, dans un tube à vide dont l'isolant électrique est réalisée selon le procédé décrit plus haut, l'isolant électrique est en partie recouvert par une première métallisation en contact électrique avec au moins une électrode, et le dépôt recouvre en partie la première métallisation. 3058256 6 Avantageusement, l'isolant électrique est en partie recouvert par une seconde métallisation disposée sur la première métallisation y compris sur la partie de la première métallisation recouverte par le dépôt. 5 L'invention sera mieux comprise et d'autres avantages apparaîtront à la lecture de la description détaillée d'un mode de réalisation donné à titre d'exemple, description illustrée par le dessin joint dans lequel : la figure 1 représente un exemple de tube à vide générateur de rayonnement X selon l'invention ; 10 la figure 2 représente en coupe partielle, un isolant mis en oeuvre dans un tube à vide selon l'invention ; la figure 3a représente deux courbes montrant des concentrations en phase vitreuse et en oxydes métalliques et/ou en métal réduit en fonction de la profondeur par rapport à une face de l'isolant ; 15 la figure 3b représente la répartition de concentration de deux oxydes et/ou métaux réduits différents ; la figure 4 représente une partie de l'isolant à l'interface avec une électrode du tube. 20 Par souci de clarté, les mêmes éléments porteront les mêmes repères dans les différentes figures. La figure 1 représente schématiquement un tube à vide 10 générateur de rayonnement X. Il est bien entendu que l'invention n'est pas 25 limitée à un tube générateur de rayonnement X. L'invention peut être mise en oeuvre dans tout autre type de tube à vide, par exemple ceux destinés à l'amplification de signaux radio fréquence. Le tube à vide 10 comprend une anode 12 et une cathode 13 séparées par un isolant 14 de forme tubulaire s'étendant selon un axe 15. Un 30 faisceau d'électrons 16 se propage selon l'axe 15 entre l'anode 12 et la cathode 13 à l'intérieur d'une cavité 17 formée à l'intérieur de la forme tubulaire de l'isolant 14. La cavité 17 est fermée par l'anode 12 d'une part et par la cathode 13 d'autre part. La cathode 13 comprend une cible 18 transformant l'énergie des électrons reçus du faisceau d'électrons 16 en 3058256 7 rayonnement X 19. Une différence de potentiel de 200 kV est appliquée entre l'anode 12 et la cathode 13. La figure 1 représente une configuration de tube mono polaire dont le maximum de différence de potentiel est inférieur à 300 kV. Au-delà, 5 d'autres configurations sont envisageables dans lesquelles l'invention peut aussi être mise en oeuvre. Par exemple dans une configuration bipolaire, la différence de potentiel peut aller jusqu'à 450kV, voire 600kV, l'enveloppe externe est métallique et des isolants céramiques sont disposés entre cette enveloppe externe cylindrique et les anode et cathode portées chacune à 10 une polarité égale en valeur absolue. L'invention peut être mise en oeuvre pour chacun des isolants. Chaque isolant isole son électrode associée de l'enveloppe métallique. L'isolant 14 est formé d'une céramique à base d'alumine. A partir 15 de sa face interne 20, un oxyde métallique est diffusé dans l'alumine. Sur la figure 1, une zone 21 de la céramique est représentée à partir de la face interne 20. L'oxyde métallique est diffusé dans la zone 21. En pratique, il n'y a pas de frontière précise entre la zone 21 et le reste de l'isolant 14. L'oxyde métallique est diffusé de façon progressive dans la zone 21. La concentration 20 en oxyde métallique décroit progressivement au fur et à mesure que l'on s'éloigne de la face 20 et que l'on s'enfonce dans la céramique 21. Cette progressivité sans rupture de la concentration en oxyde est importante pour éviter une rupture de permittivité entre la face 20 qui est traitée pour évacuer d'éventuelles charges pouvant s'y déposer et l'intérieur de la céramique. La 25 résistivité de la céramique augmente également progressivement sans rupture à partir de sa face 20. Pour obtenir ce gradient sans rupture de la concentration en oxyde métallique, une céramique particulière est nécessaire. Cette céramique à base d'alumine comprend une phase vitreuse comprise entre 30 2% et 8% en masse. C'est dans cette phase vitreuse que l'oxyde métallique est diffusé. La céramique à base d'alumine est un matériau essentiellement poly cristallin et dans les joints entre les grains cristallins peut se créer une phase vitreuse, c'est-à-dire non cristalline. Dans la phase cristalline, les 35 atomes ou composés sont ordonnés de façon régulière contrairement à la 3058256 8 phase vitreuse où les atomes ou composés sont répartis de façon désordonnée. La céramique est par exemple réalisée par frittage de grains d'alumine. Lors de la cuisson permettant le frittage, la phase vitreuse se liquéfie ou tout au moins devient pâteuse. 5 La phase vitreuse comprend par exemple un ou plusieurs composés de type alcalino-terreux mélangés avec des charges. Parmi les composés de type alcalino-terreux, on trouve notamment de l'oxyde de magnésium, MgO, de l'oxyde de calcium, CaO, de l'oxyde de sodium, Na2O et de l'oxyde de potassium, K2O. Parmi les charges, on trouve notamment de 10 la silice, SiO2 et du Zircone, ZrO2. Cette composition joue un rôle dans la formation de la phase liquide lors du frittage et détermine la température de densification par frittage des alumines mais également les phénomènes de diffusion de la phase vitreuse sur les alumines frittées. En choisissant un grade d'alumine particulier comprenant un 15 pourcentage massique de phase vitreuse compris entre 2% et 8%, la diffusion des oxydes métalliques se fait correctement. Pour un pourcentage de phase vitreuse inférieur à 2%, les propriétés électriques et les profondeurs de diffusion inter granulaires des oxydes déposés en surface sont trop faibles et difficilement reproductibles. Pour un pourcentage de 20 phase vitreuse supérieur à 8%, les températures de frittage sont de plus en plus basses et les propriétés des céramiques d'alumine sont dégradées notamment sa rigidité diélectrique, ce qui n'est pas souhaitable pour les isolants de tubes générateurs de rayons X. La meilleure diffusion est obtenue pour un grade d'alumine dont la phase vitreuse est comprise entre 5% et 7% 25 en masse et idéalement 6%. Différents oxydes métalliques peuvent être retenus pour être diffusés dans la phase vitreuse de l'alumine. Il est possible de mettre en oeuvre un seul oxyde. Il est également possible de combiner plusieurs 30 oxydes comme par exemple un oxyde de chrome, Cr2O3 et un oxyde de titane, Ti02. D'autres oxydes sont possibles comme par exemple un oxyde de vanadium, VO, V203..., un oxyde de zirconium ZrO2... Le potentiel électrochimique du chrome et du titane étant supérieur à celui de l'aluminium, les oxydes correspondants auront tendance 35 à être partiellement réduits une fois diffusé dans la matrice d'alumine si celle- 3058256 ci contient quelques atomes d'aluminium non oxydés, autrement dit si l'alumine est sous stoechiométrique en oxygène. La présence de titane et de chrome sous forme métallique permet de modifier les propriétés électriques de l'isolant. La diffusion progressive permet d'obtenir un gradient de 5 concentration de ces éléments métalliques le plus linéaire possible pour éviter les phénomènes d'amplification localisé du champ électrique dans la matrice d'alumine ainsi modifiée. La figure 2 représente en coupe partielle, la zone 21 de l'isolant 10 14. Au niveau de la face 20, un film résiduel 25 est constitué d'oxydes métalliques enrichi en phase vitreuse. Lors du traitement thermique de l'isolant permettant de réaliser la diffusion des oxydes métalliques dans la zone 21, la phase vitreuse de l'alumine tend à diffuser à l'inverse, c'est à dire vers la face 20, d'où l'enrichissement du film résiduel 25 en phase vitreuse. 15 Dans la zone 21, des grains d'alumines cristallins 26 sont représentés. La phase vitreuse de l'alumine entoure les grains 26. La diffusion des oxydes métalliques et éventuellement de métaux obtenus après réduction des oxydes est représentée en zones grisées entourant chacun des grains 26. A proximité immédiate de la face 20, la diffusion est quasi complète autour de 20 chaque grain 26. A mesure que l'on s'éloigne de la face 20, le taux de diffusion décroit. Pour réaliser cette diffusion deux étapes sont réalisées : une première étape de dépôt d'au moins un oxyde métallique en solution dans un 25 solvant sur la face 20 suivie d'une seconde étape de traitement thermique de l'isolant 14 permettant la diffusion de ou des oxydes métalliques dans la phase vitreuse de la céramique. Le dépôt est par exemple réalisé en pulvérisation. Pour faciliter ce dépôt, il est possible d'utiliser un solvant organique. Le traitement thermique est par exemple une cuisson de l'isolant 30 à une température comprise entre 1450°C et 1520°C. La figure 3a représente deux courbes montrant des concentrations en fonction de la profondeur par rapport à la face 20. Les profondeurs sont exprimées en pm et les concentrations sont exprimées en pourcentage 35 massique. Une première courbe 30 représente la concentration en oxydes 3058256 10 métalliques et/ou en métal réduit, ici en chrome et en titane. Au voisinage immédiat de la face 20, la concentration en chrome et en titane est de l'ordre de 4%. A une profondeur voisine de 450 pm, la concentration en chrome et en titane devient nulle. Entre ces deux extrêmes la courbe 30 ne subit 5 aucune rupture et décroit régulièrement à mesure que la profondeur s'accroit. Une seconde courbe 31 représente la concentration en phase vitreuse. A une profondeur de 600pm la concentration en phase vitreuse est de l'ordre de 7%. Cette concentration décroit jusqu'à atteindre un peu moins 10 de 6% au voisinage immédiat de la face 20. Cette réduction de concentration en phase vitreuse est due au traitement thermique mis en oeuvre pour la diffusion. En même temps que la diffusion du chrome et du titane s'opère vers la profondeur de l'isolant, une légère diffusion inverse de la phase vitreuse s'opère vers la face 20. 15 La figure 3b représente la répartition en concentration de deux oxydes et/ou métaux réduits différents toujours en fonction de la profondeur par rapport à la face 20. On constate que les deux métaux, chrome et titane diffusent différemment en fonction de la profondeur. Le gradient de concentration obtenu permet d'obtenir le gradient 20 de propriétés électriques. La résistance moyenne pour l'épaisseur de la zone d'alumine modifiée par la diffusion conjointe de chrome et de titane est comprise entre 1.1011 02 à 1.1013 02. La permittivité varie de 9,6 pour l'alumine et croit progressivement vers 25 à 30 vers la face 20 suivant le gradient de résistance sur l'épaisseur 25 où varie la concentration. Les courbes 3a et 3b sont issues d'essais réalisés avec une durée de traitement thermique donnée pour une concentration initiale d'oxyde métallique donnée. D'autres essais ont montré que la maîtrise de la profondeur de diffusion est essentiellement dépendante de la température et 30 de la durée du traitement thermique opéré pour la diffusion. On a constaté par ailleurs que lors de l'utilisation d'un tube à vide, la pénétration d'électrons dans l'alumine est fonction de l'énergie des électrons du faisceau. Par exemple pour un tube à vide générateur de rayonnement X fonctionnant avec une différence de potentiel de 200kV, la pénétration des élections est de l'ordre de 200pm alors que pour une 3058256 11 différence de potentiel de 450kV, la pénétration des élections est de l'ordre de 500pm. La profondeur de diffusion est réglée en fonction de l'utilisation du tube à vide afin de drainer au mieux les électrons pénétrant dans l'isolant sous la face 20. 5 La quantité des éléments chrome et titane diffusés dans l'épaisseur suite à un traitement thermique est à l'origine de l'écoulement des charges dans l'alumine. La valeur de la résistance moyenne de la couche d'alumine modifiée dépend de la quantité d'oxydes métalliques déposée en 10 surface. Durant le traitement thermique, il est possible d'enchainer des périodes avec une atmosphère réductrice par exemple en diffusant de l'hydrogène sec et des périodes avec une atmosphère plus oxydante par exemple en diffusant de l'hydrogène humide. Cet enchainement permet de maitriser la réduction partielle des oxydes métalliques isolants en éléments 15 métalliques conducteurs dans la matrice d'alumine. La conduction électrique de l'isolant est pour partie due à la présence des éléments métalliques chrome et titane dispersés dans la phase vitreuse et aux joints de grains et pour partie d'origine ionique. Concernant la conduction à caractère métallique, le titane peut se 20 trouver sous plusieurs états d'oxydation. Comme de nombreux métaux de transition, il possède différents degrés d'oxydation comme par exemple le monoxyde de titane TiO, le trioxyde de dititane Ti203, le dioxyde de titane TiO2 qui peuvent être facilement réduits. En choisissant de l'alumine sous stoechiométrique en oxygène, par exemple de type A120(3_x), on peut 25 retrouver du titane métallique par réduction partielle du TiO2 en un oxyde inférieur et saturation de l'alumine en oxyde suivant. Le trioxyde de dititane Ti203 peut à son tour être réduit suivant une autre relation : A120(3_x) + 3 TiO2 ==> Ti + Ti203 + A1203 + (3-x)/2 02- 30 Concernant une conduction d'origine ionique, le titane tétravalent présente un rayon atomique voisin de celui de l'aluminium trivalent, ce dernier peut par conséquent former un anion du type TiA103+ par substitution d'un atome d'aluminium dans l'alumine A1203. 35 3058256 12 Dans le tube représenté sur la figure 1, les charges collectées dans la zone 21 s'écoulent principalement vers l'anode 12. L'isolant 14 possède une face 40 en contact électrique avec l'anode 12. La face 40 est métallisée pour assurée ce contact. Afin d'assurer une parfaite continuité 5 dans l'écoulement des charges entre la métallisation et le dépôt 41 diffué dans la zone 21, la métallisation et le dépôt se recouvrent partiellement. Ce recouvrement partiel est illustré sur la figure 4. Plus précisément, l'isolant électrique 14 est en partie recouvert par une première métallisation 42. Le dépôt 41 recouvre en partie cette première métallisation 42. 10 Il est possible d'ajouter une seconde métallisation 43 disposée sur la première métallisation 42 y compris sur la partie de la première métallisation 42 recouverte par le dépôt 41. Cet enchainement d'une métallisation suivie du dépôt et enfin d'une autre métallisation permet de réaliser un sandwich des couches 15 assurant une bonne évacuation des charges drainées par la zone 21. REVENDICATIONS1. Isolant électrique (14) destiné à isoler au moins une électrode (12, 13) d'un tube à vide (10) dans lequel circule un faisceau de particules chargées (16), l'isolant électrique (14) étant formé d'une céramique à base d'alumine, caractérisé en ce que la céramique comprend une phase vitreuse comprise entre 2% et 8% en masse dans laquelle au moins un oxyde métallique est diffusé à partir d'une face (20) de l'isolant électrique (14). 2. Isolant électrique selon la revendication 1, caractérisé en ce que la phase vitreuse est comprise entre 5% et 7% en masse. 3. Isolant électrique selon l'une des revendications précédentes, caractérisé en ce que la phase vitreuse comprend un ou plusieurs composés de type alcalino-terreux mélangés avec des charges comprenant au moins un élément du groupe formé par la silice et le zircone. 4. Isolant électrique selon l'une des revendications précédentes, caractérisé en ce que le au moins un oxyde métallique comprend un oxyde de chrome et un oxyde de titane. 20 5. Isolant électrique selon l'une des revendications précédentes, caractérisé en ce que l'isolant électrique (14) est de forme tubulaire et en ce que la face (20) à partir de laquelle l'au moins un oxyde métallique est diffusé est une face interne de la forme tubulaire. 25 6. Procédé de réalisation d'un isolant électrique selon l'une des revendications précédentes, caractérisé en ce qu'il comprend une première étape de dépôt de l'au moins un oxyde métallique en solution dans un solvant sur la face de l'isolant suivie d'une seconde étape de traitement thermique de l'isolant permettant la diffusion de l'au moins un oxyde 30 métallique dans la phase vitreuse de la céramique. 7. Procédé de réalisation d'un isolant électrique selon la revendication 6, caractérisé en ce que durant la seconde étape, on enchaine 15 3058256 14 des périodes avec une atmosphère réductrice et des périodes avec une atmosphère plus oxydante. 8. Procédé de réalisation d'un isolant électrique selon la 5 revendication 7, caractérisé en ce qu'avant la seconde étape de traitement thermique, l'alumine est sous stoechiométrique en oxygène. 9. Tube à vide caractérisé en ce qu'il comprend comprenant un isolant électrique (14) selon l'une des revendications 1 à 5, et au moins une 10 électrode (12, 13) isolée par l'isolant électrique (14). 10. Tube à vide selon la revendication 9, dont l'isolant électrique (14) est réalisée selon le procédé de la revendication 6, caractérisé en ce que l'isolant électrique (14) est en partie recouvert par une première métallisation (42) en contact électrique avec l'au moins une électrode (12, 13), et en ce que le dépôt (41) recouvre en partie la première métallisation. 11. Tube à vide selon la revendication 10, caractérisé en ce que l'isolant électrique (14) est en partie recouvert par une seconde métallisation 20 (43) disposée sur la première métallisation (42) y compris sur la partie de la première métallisation (42) recouverte par le dépôt (41).